【手続補正書】
【提出日】平成25年10月25日(2013.10.25)
【手続補正１】
【補正対象書類名】明細書
【補正対象項目名】００２６
【補正方法】変更
【補正の内容】
【００２６】
保護層１５は、反射層１４を保護するためのものであり、反射層１４上に設けられている。保護層１５の材料としては、例えばポリウレタン、塩化ビニル共重合体、塩化ビニル−酢酸ビニル共重合体、塩化ビニル−塩化ビニリデン共重合体、塩化ビニル−アクリロニトリル共重合体、ブタジエン−アクリロニトリル共重合体、ポリアミド樹脂、ポリビニルブチラール、ポリエステル、セルロース誘導体、ポリイミド、ポリアミド、ポリパラキシリレン、スチレン−ブタジエン共重合体が挙げられる。この他、合成ゴム系樹脂、フェノール樹脂、エポキシ樹脂、尿素樹脂、メラミン樹脂、フェノキシ樹脂、シリコン樹脂、アクリル系樹脂、尿素ホルムアミド樹脂等を含んでいてもよい。保護層１５の厚みとしては、１０μｍ〜６０μｍが好ましく、更に２０μｍ〜５０μｍであることが好ましい。
【手続補正２】
【補正対象書類名】明細書
【補正対象項目名】００３４
【補正方法】変更
【補正の内容】
【００３４】
設定したシンチレータ層１２の膜厚等に応じて所定時間の蒸着を行ったのちシャッタを閉塞し、電源による蒸発容器４２Ａ，４２Ｂへの通電を停止して蒸着を終了する。最後に、センサー基板１１が十分に冷却されたのち真空チャンバ２０内を大気に開放してシンチレータ層１２が形成されたセンサー基板１１を取り出す。なお、保持具３０はここでは固定されているが、後述する一般的な蒸着装置の保持具３０００（図３）のように蒸着時にセンサー基板１１を回転させながら蒸着を行ってもよい。
【手続補正３】
【補正対象書類名】明細書
【補正対象項目名】００３６
【補正方法】変更
【補正の内容】
【００３６】
図３は従来のシンチレータ層１０１２（図４）の形成に用いられている蒸着装置１０００の概略図である。この蒸着装置１０００では、センサー基板１０１１を保持具３０００に被蒸着面（受光面）を下向きの状態で設置し、真空チャンバ２０００内を真空排気したのち、センサー基板１０１１の中心を軸として回転させながら蒸着する。蒸着材料（ＣｓＩおよびＴｌＩ）はセンサー基板１０１１と対向する任意の位置に設置した蒸発容器４２００Ａ，４２００Ｂにそれぞれ収容し、所定の温度まで予備加熱する。予備加熱中は、蒸着材料がセンサー基板１０１１に到達しないようにシャッタ（図示せず）によって遮断する。蒸着材料が蒸発温度に達した時点でシャッタを開放し蒸着を開始する。
【手続補正４】
【補正対象書類名】明細書
【補正対象項目名】００３７
【補正方法】変更
【補正の内容】
【００３７】
このような蒸着装置１０００を用いて形成したシンチレータ層１０１２は、蒸着材料（ＣｓＩおよびＴｌＩ）の蒸発源がそれぞれ１ヶ所、即ちスポットであるためセンサー基板１０１１上に対する蒸着材料の入射方向が位置によって大きく異なる。図４（Ａ），（Ｂ）はシンチレータ層１０１２を構成する柱状結晶の平面構成および断面構成を模式的に表したものである。このシンチレータ層１０１２は蒸発源の対向位置近傍、即ちシンチレータ層１０１２の中心付近では密に、且つ、柱径が大きな柱状結晶が多く形成される。これに対し、蒸発源から離れた位置、即ち周辺部では疎で、且つ、柱径の小さな柱状結晶が大半を占める。これは、周辺部方向に放出される蒸着材料は少ないためである。更に、周辺部方向に放出される蒸着材料が少ないため周辺部の柱状結晶は成長しにくい。そのため、図４（Ｃ）に示したようにシンチレータ層１０１２全体の膜厚は中央付近が比較的均一であるのに対し、周辺部の膜厚は端面方向に対してスロープ状に減少する。また、上述したように蒸着材料の入射方向は基板中心部と周辺部とでは大きく異なるため、柱状結晶の先端も基板中心部から周辺部に行くに従い先鋭となり、空間周波数が増加しコントラストの低下が生じる。この対策として、シンチレータ層１０１２の膜厚の薄い周辺部を除去して使用する方法もあるが、これでは除去のための追加工程が必要であり、蒸着材料に対するシンチレータ層の製造効率が低下するという問題が発生する。また、柱状結晶ごとに柱径が異なるため、シンチレータ層の面内におけるＭＴＦ特性のばらつきが存在する。更に、従来の蒸着装置１０００では、保持具３０００によってセンサー基板１０１１を回転させながら蒸着材料を蒸着させるため、蒸発源の位置が回転軸に対してオフセットしている場合には蒸着材料の蒸発の方向が不均一であったり、蒸着レートが変動する。これにより、図４（Ｂ）に示した柱状結晶のように側面に凹凸が形成される。具体的には凸部と凹部との差は２μｍ程度、あるいはそれ以上となる。この凸凹により光ガイド効果が失われ、柱状結晶内を通過する光が散乱されることによりＭＴＦ特性が低下する。
【手続補正５】
【補正対象書類名】明細書
【補正対象項目名】００３８
【補正方法】変更
【補正の内容】
【００３８】
これに対して本実施の形態では、蒸発容器４２Ａ，４２Ｂ上に複数の放出孔４１Ａ１，〜４１Ａｎ，４１Ｂ１〜４１Ｂｍを備えたプレート４１を設けた。このプレート４１に蒸発したＣｓＩおよびＴｌＩを誘導し、複数の放出孔４１Ａ１，〜４１Ａｎ，４１Ｂ１〜４１Ｂｍからそれぞれ放出する、即ち複数の蒸発源でシンチレータ層１２を形成する。これにより、基板中心部および周辺部における蒸着材料の入射方向の差およびセンサー基板１１に到達する蒸着材料の差が低減されるため、図５（Ａ），（Ｂ）に示したようにシンチレータ層１２を構成する柱状結晶は、基板中心部および周辺部における成長が均質、且つ、複数の柱状結晶の柱径および間隔が略均一に形成される。即ち、基板中心部および周辺部における膜厚および膜質の差が小さい表面全体が平坦、且つ、膜質が均質なシンチレータ層１２が得られる。具体的には各柱状結晶の成長率の差、即ちシンチレータ層１２の面内における膜厚差は１０％以下となる。また、上述したように本実施の形態では、複数の放出孔４１Ａ１，〜４１Ａｎ，４１Ｂ１〜４１Ｂｍから平面上に蒸着材料が放出されるため、従来の蒸着装置１０００によって放出される蒸着材料と比較して、センサー基板１１における蒸発の方向が異なる可能性が少ない。このため、１つの柱状結晶の側面には実質的に凹凸がなく平坦となる。具体的には、前記柱状結晶の成長方向において、任意の部分における凸部と凹部の差が１μｍ以下に抑えられる。更に、図５（Ｃ）に示したように、各柱状結晶の先端部分の傾斜面のなす角度θは０°〜４０°の範囲内となる。図６は、本実施の形態における放射線検出素子１（実線）および従来例（破線）の基板位置によるＭＴＦの変化を表したものである。本実施の形態の放射線検出素子１では基板周辺部におけるＭＴＦ特性の低下が改善されていることがわかる。
【手続補正６】
【補正対象書類名】明細書
【補正対象項目名】００４０
【補正方法】変更
【補正の内容】
【００４０】
［第２の実施の形態］
以下、図７を参照して第２の実施の形態について説明する。なお、第１の実施の形態と同一の構成要素については同一符号を付してその説明は省略する。本実施の形態における放射線検出素子２は、支持基板１６上に下地層１７、シンチレータ層１２および保護層１５を備えた、いわゆるシンチレータパネルである。図７は、ＴＦＴ等のスイッチ素子（図示せず）および複数の光電変換素子（図示せず）を備えたセンサー基板１１上に、この放射線検出素子２を保護層１５側を下方にして備えた放射線検出モジュールの断面構成を表したものである。なお、本実施の形態におけるシンチレータ層１２は、下地層１７が形成された支持基板１６側に蒸着により形成されている。また、保護層１５は、シンチレータ層１２を保護するためのものであり、シンチレータ層１２上に設けられている。
【手続補正７】
【補正対象書類名】図面
【補正対象項目名】図１
【補正方法】変更
【補正の内容】
【図１】
2012098175.tif 000001
【手続補正８】
【補正対象書類名】図面
【補正対象項目名】図７
【補正方法】変更
【補正の内容】
【図７】
2012098175.tif 000002